(57)【要約】【課題】室温および低温での平滑性並びに耐摩耗性に優れたシートベルトウェビングの処理剤、およびその処理方法を提供する。【解決手段】下記一般式（１）で表され、−２０℃の外観が液状で、数平均分子量２，０００〜１５，０００のポリエーテルポリエステル化合物（Ａ）を必須成分とするシートベルトウェビング用処理剤。Ｒ1−（Ｑ−Ｘ）n−Ｑ−Ｒ2     （１）［式（１）中、Ｑは二価のカルボン酸残基  ；Ｘはポリエーテルジオール化合物（ａ）の残基を表す。Ｒ1とＲ2はそれぞれ独立に、水素原子、一価のアルコールの残基、または一価のアルコールのアルキレンオキサイド（炭素数２〜４のアルキレンオキサイド）付加物の残基を表すが、Ｒ1とＲ2の両方が水素原子となることはない。ｎは１〜２０の数を表す。］【選択図】 なし【特許請求の範囲】
【請求項１】
下記一般式（１）で表され、−２０℃の外観が液状で、数平均分子量２，０００〜１５，０００のポリエーテルポリエステル化合物（Ａ）を必須成分とするシートベルトウェビング用処理剤。
Ｒ1−（Ｑ−Ｘ）n−Ｑ−Ｒ2   （１）
［式（１）中、Ｘはポリエーテルジオール化合物（ａ）の残基；Ｑは２価のカルボン酸（ｂ）の残基を表す。Ｒ1とＲ2はそれぞれ独立に、水素原子、１価のアルコールの残基、または１価のアルコールのアルキレンオキサイド（炭素数２〜４のアルキレンオキサイド）付加物の残基を表すが、Ｒ1とＲ2の両方が水素原子となることはない。ｎは１〜２０の数を表す。］
【請求項２】
該ポリエーテルジオール化合物（ａ）の−１０℃での外観が液状である請求項１記載のシートベルトウェビング用処理剤。
【請求項３】
該ポリエーテルジオール化合物（ａ）が、プロピレンオキサイド、エチレンオキサイド及びテトラヒドロフランからなる群より選ばれる１種以上のアルキレンオキサイドの（共）重合体である請求項１または２記載のシートベルトウェビング用処理剤。
【請求項４】
該ポリエーテルジオール化合物（ａ）中のオキシプロピレン鎖の含有量が２５〜１００重量％である請求項１〜３いずれか記載のシートベルトウェビング用処理剤。
【請求項５】
該（Ａ）の含有量が、処理剤全体に基づいて３０〜１００重量％である請求項１〜４いずれか記載のシートベルトウェビング用処理剤。
【発明の詳細な説明】
【技術分野】
【０００１】
本発明は、シートベルトウェビングを処理する処理剤に関する。更に詳しくは、シートベルトウェビングに処理することによって、そのウェビングの平滑性と耐摩耗性を向上させるための処理剤に関する。
【背景技術】
【０００２】
従来より、シートベルトに使用されるウェビングは、巻き取り装置の引き出しや格納を円滑にするためや、経年使用によってガイドや巻き取り装置との摩耗によるウェビングの平滑性の劣化や、巻き取り不良が発生することを防止するため、処理剤で処理されている。これらの処理剤としては、ポリエーテルポリエステル化合物とシリコーン系化合物の併用が知られている（例えば特許文献１）。しかしながら、これらの処理剤の必須成分であるポリエーテルポリエステル化合物の融点は一般に高く、−２０℃で固状であるため、冬季の気温が−２０℃以下になる極寒地では、シートベルトと巻き取り装置との摩擦が高くなり、シートベルトの引き出しや格納が円滑に行われないという問題を有する。そこで、冬季の気温が−２０℃以下になる極寒地では、処理剤としての性状を液状にするために一般に溶剤を必要とし、平滑性のさらなる向上のために、例えば溶剤兼平滑性向上剤としてシリコーン系化合物がポリエーテルポリエステル化合物と併用されているが、シリコーン系化合物を併用することによって、返って平滑性及び耐摩耗性は阻害されるという問題点を有していた。
【特許文献１】特開平１０−８８４８４号公報
【発明の開示】
【発明が解決しようとする課題】
【０００３】
本発明の目的は、シリコーン系化合物等の溶剤を使用しなくても、室温および−２０℃の低温下で良好な平滑性を発揮し、さらに経年使用時の平滑性の低下が少ない、耐摩耗性に優れたシートベルトウェビングの処理剤を提供することである。
【課題を解決するための手段】
【０００４】
本発明者らは、上記の目的を達成するべく検討を行った結果、特定の化学構造を有し、かつ−２０℃での外観が液状であるポリエーテルポリエステル化合物を必須成分とすることにより、シリコーン系化合物などの溶剤を併用せずに低温での平滑性および耐摩耗性が良好なシートベルトウェビング用処理剤として使用できることを見いだし、本発明に到達した。すなわち、本発明は、下記一般式（１）で表され、−２０℃の外観が液状で、数平均分子量２，０００〜１５，０００のポリエーテルポリエステル化合物（Ａ）を必須成分とするシートベルトウェビング用処理剤である。
Ｒ1−（Ｑ−Ｘ）n−Ｑ−Ｒ2     （１）
式（１）中、Ｘはポリエーテルジオール化合物（ａ）の残基；Ｑは二価のカルボン酸（ｂ）の残基を表す。Ｒ1とＲ2はそれぞれ独立に、水素原子、一価のアルコールの残基、または一価のアルコールのアルキレンオキサイド（炭素数２〜４のアルキレンオキサイド）付加物の残基を表すが、Ｒ1とＲ2の両方が水素原子となることはない。ｎは１〜２０の数を表す。
【発明の効果】
【０００５】
本発明のシートベルトウェビング用処理剤は、−２０℃で液状の特定の化学構造を有するポリエーテルポリエステル化合物を必須成分とすることにより、室温並びに−２０℃の低温下でもシートベルトウェビングに良好な平滑性と耐摩耗性を付与できる。
【発明を実施するための最良の形態】
【０００６】
本発明のシートベルトウェビング用処理剤は、−２０℃の外観が液状で、数平均分子量２，０００〜１５，０００のポリエーテルポリエステル化合物（Ａ）を必須成分とする。
【０００７】
ここで、外観が「−２０℃で液状」であるか否かの判断は、以下の方法で確認する。直径約２．５ｃｍのサンプル管に処理剤を深さ１０ｍｍ入れ、これを密栓状態で−２０℃の冷凍庫に２４時間放置した後、直径約１ｃｍのステンレス製の金属球を液面に浮かべ、金属球がサンプル管の底まで沈んだ場合を外観液状と判断する。
【０００８】
本発明のシートベルトウェビング用処理剤は、数平均分子量２，０００〜１５，０００で、−２０℃の外観が液状の特定の化学構造を持つポリエーテルポリエステル化合物（Ａ）を必須成分とする。このポリエーテルポリエステル化合物（Ａ）は、下記一般式（１）で表される化学構造を有するポリエーテルポリエステルである。
【０００９】
Ｒ1−（Ｑ−Ｘ）n−Ｑ−Ｒ2     （１）
式（１）中、Ｘはポリエーテルジオール化合物（ａ）の残基；Ｑは二価のカルボン酸（ｂ）の残基を表す。Ｒ1とＲ2はそれぞれ独立に、水素原子、一価のアルコールの残基、または一価のアルコールのアルキレンオキサイド（炭素数２〜４のアルキレンオキサイド）付加物の残基を表すが、Ｒ1とＲ2の両方が水素原子となることはない。ｎは１〜２０の数を表す。ｎは、低温での平滑性の観点から、好ましくは３〜１８、更に好ましくは５〜１５である。
【００１０】
具体的には、ポリエーテルジオール化合物（ａ）が、両末端カルボキシル基の二塩基酸、すなわち２価カルボン酸（ｂ）によってエステル化され、さらにその両末端のカルボキシル基が、一価アルコール（ｃ）及び／又は一価アルコールのアルキレンオキサイド付加物（ｄ）によってエステル化されてなる片末端又は両末端が封鎖された化学構造のポリエーテルポリエステルである。
【００１１】
すなわち、Ｘは、２個の水酸基を有するポリエーテルジオール化合物（ａ）の残基であるが、ポリエーテルジオール化合物（ａ）自体は、通常−１０℃での外観が液状である必要がある。また、Ｑは、二価のカルボン酸（ｂ）の残基である。
【００１２】
この場合の「−１０℃での外観が液状である」であるか否かの判断も、前述のポリエーテルポリエステル化合物（Ａ）の「−２０℃で液状」と同様の方法で確認する。
【００１３】
本発明のポリエーテルポリエステル化合物（Ａ）の数平均分子量は、滑り性や耐久性の観点から、通常２，０００〜１５，０００であり、より好ましくは３，０００〜１２，０００であり、さらに好ましくは３，０００〜１０，０００である。数平均分子量が２，０００未満の場合には、油膜の強さが不十分となり摩耗後の平滑性が悪くなる。また、数平均分子量が１５，０００を超える場合には平滑性が悪くなり所望の効果が得られない。なお、本発明でいう数平均分子量は、ＧＰＣ（ゲルパーミエイションクロマトグラフィー）等で測定される数平均分子量である。
【００１４】
原料のポリエーテルジオール化合物（ａ）は、通常−１０℃での外観が液状、すなわち、融点が−１０℃以下である必要がある。融点が−１０℃以上の場合は、一般にはポリエーテルポリエステル化合物（Ａ）の融点は−２０℃以上となり易く、シートベルトウェビングに処理した時に、−２０℃での平滑性が悪くなる。
【００１５】
ポリエーテルジオール化合物（ａ）の数平均分子量は、通常６００〜６，０００であり、好ましくは８００〜５，０００である。数平均分子量が６００未満の場合には、油膜の強さが不十分となり平滑性が悪くなる。また、数平均分子量が６，０００を超える場合には、摩擦が高くなりすぎ平滑性が悪くなる。
【００１６】
このポリエーテルジオール化合物（ａ）としては、通常、プロピレンオキサイド、エチレンオキサイド及びテトラヒドロフランからなる群より選ばれる１種以上のアルキレンオキサイドの（共）重合体が挙げられる。好ましくはプロピレンオキサイドのみの重合物；エチレンオキサイド、ブチレンオキサイド、テトラヒドロフランから選ばれる１種以上のモノマーとプロピレンオキサイドとの共重合物が挙げられる。プロピレンオキサイドの含有重量比率は通常２５重量％以上であり、好ましくは３０重量％以上であり、さらに好ましくは４０重量％以上である。プロピレンオキサイドの含有重量比率が高いほど、ポリエーテルジオール化合物（ａ）、およびこれを原料として得られるポリエーテルポリエステル化合物（Ａ）の融点が下がり、シートベルトウェビングを処理した時に、より低温下での平滑性が良くなる。
【００１７】
本発明の必須成分のポリエーテルポリエステル化合物（Ａ）を構成する二塩基酸（ｂ）成分は、分子内に２個のカルボキシル基を有する二塩基酸であれば特に限定されない。具体的には、シュウ酸、コハク酸、アジピン酸、アゼライン酸、セバシン酸、マレイン酸、フマル酸およびチオジプロピオン酸などが挙げられ、好ましくは、アジピン酸およびセバチン酸などの直鎖脂肪族ジカルボン酸などが挙げられる。なお、これらの二塩基酸（ｂ）成分は、単独で用いても２種以上を併用してもよい。
【００１８】
ポリエーテルポリエステル化合物（Ａ）は、前述したように、まずポリエーテルジオール化合物（ａ）が二塩基酸（ｂ）によってエステル化され、さらにその両末端のカルボキシル基が、１価アルコール（ｃ）または１価アルコールのアルキレンオキサイド付加物（ｄ）、あるいはこれらの併用によってエステル化されて、片末端または両末端が封鎖された化学構造のポリエーテルポリエステルである。この際の１価アルコール（ｃ）としては、分子内に１個の水酸基を有するアルコールであれば特に限定されないが、例えば、以下のような１価アルコールが挙げられる。
（ｃ１）直鎖脂肪族１価アルコール
（ｃ１−１）炭素数１〜３０の飽和直鎖脂肪族１価アルコール
メタノール、エタノール、プロパノール、１−ブタノール、１−ペンタノール、１−ヘキサノール、１−ヘプタノール、１−オクタノール、１−ノナノール、１−デカノール、１−ウンデカノール、１−ドデカノール、１−トリデカノール、１−テトラデカノール、１−ペンタデカノール、１−ヘキサデカノール、１−オクタデカノール、１−ドコサノールおよび１−ペンタコサノールなど。
（ｃ１−２）炭素数３〜３０の不飽和直鎖脂肪族１価アルコール
２−ヘキセン−１−オール、２−ヘプテン−１−オール、２−オクテン−１−オール、２−ドデセン−１−オール、２−ウンデセン−１−オール、２−テトラデセン−１−オール、２−ペンタデセン−１−オール、２−ヘキサデセン−１−オール、２−ヘプタデセン−１−オールおよび２−オクタデセン−１−オールなど。
【００１９】
（ｃ２）分岐脂肪族１価アルコール
（ｃ２−１）炭素数４〜４０の飽和分岐脂肪族１価アルコール
２−ヘキサノール、２−ヘプタノール、２−オクタノール、２−ノナノール、２−デカノール、２−ウンデカノール、２−ドデカノール、２−トリデカノール、２−テトラデカノール、２−ペンタデカノール、２−ヘキサデカノール、２−ヘプタデカノール、２−オクタデカノールおよび２−ノナデカノーなど。
（ｃ２−２）炭素数４〜４０の不飽和分岐脂肪族１価アルコール
３−メチル−５−ヘキセン−１−オールなど。
【００２０】
（ｃ３）炭素数７〜３６の芳香族１価アルコール
ベンジルアルコール、メトキシフェニルメタノールおよびフェニルエタノールなど。
【００２１】
これらのうち好ましいのは脂肪族１価アルコールであり、さらに好ましいのは炭素数４〜２２の脂肪族１価アルコールである。なお（ｃ）は、単独で用いても２種以上を併用してもよい。
【００２２】
さらに、前述したポリエーテルジオール化合物（ａ）と二塩基酸（ｂ）とのエステルに残存するカルボキシル基のうちの片末端または両末端を封鎖するための１価アルコールのアルキレンオキサイド付加物（ｄ）としては、上記（ｃ１）〜（ｃ３）のアルキレンオキサイド付加物（付加モル数１〜１００）、例えば、ブチルアルコールのエチレンオキサイド９モル付加物プロピレンオキサイド８モル付加物、イソオクチルアルコールのエチレンオキサイド１５モル付加物プロピレンオキサイド１０モル付加物、オレイルアルコールのプロピレンオキサイド５モル付加物、ベンジルアルコールのプロピレンオキサイド１０モル付加物などが挙げられる。
【００２３】
上記アルキレンオキサイド（以下ＡＯと略す）は、例えば、炭素数２〜４のＡＯが挙げられ、具体的にはエチレンオキサイド（以下ＥＯと略す）、プロピレンオキサイド（以下ＰＯと略す）、ブチレンオキサイド（以下ＢＯと略す）、テトラヒドロフラン（以下ＴＨＦと略す）等が挙げられる。これらＡＯ類を付加させる方法は、公知の方法が適用できる。例えば、活性水素を有する化合物に触媒の存在下ＡＯを付加させることによってＡＯ付加物を得ることができる。反応温度は、通常４０〜１８０℃、反応時間は、通常１〜４８時間である。ＡＯは単独でも２種以上を混合して使用してもよい。２種以上のＡＯを付加させる場合、その付加様式は特に限定されず、ランダムに付加させてもブロックに付加させてもよい。ＡＯを付加させる際に用いられる触媒としては、アルカリ触媒（水酸化カリウムおよび水酸化ナトリウムなど）、酸性触媒（硫酸（塩）、リン酸（塩）など）および金属アルコラート触媒（ナトリウムメチラートおよびカリウムブチラートなど）などが挙げられる。これらの触媒は２種以上を併用して使用してもよい。これらの触媒の添加量は、ＡＯ付加後の総重量に対し、通常０．０１〜８重量％である。
【００２４】
ポリエーテルジオール化合物（ａ）、二塩基酸（ｂ）および１価アルコール（ｃ）および／または１価アルコールのアルキレンオキサイド付加物（ｄ）を反応させてポリエーテルポリエステル化合物（Ａ）を得る方法は、公知の方法が適用できる。例えば、
（１）触媒の存在下、ポリエーテルジオール化合物（ａ）と二塩基酸（ｂ）、または（ｂ）の代わりに（ｂ）の低級アルコールエステルを用いて、直接エステル化反応またはエステル交換反応を行い、引き続いてさらに１価アルコールおよび／または１価アルコールのアルキレンオキサイド付加物（ｄ）でこのエステル化反応物のカルボキシル基末端をエステル化する方法や、
（２）（ａ）と（ｂ）［または（ｂ）の低級アルコールエステル］、および（ｃ）及び／又は（ｄ）を同時に反応させてエステル化する方法などで製造することができる。
【００２５】
本発明における（Ａ）において（ａ）と（ｂ）との反応モル比は特に限定されないが、（ａ）／（ｂ）は、通常０．３〜１であり、好ましくは、０．５〜１である。また、（ｂ）と（ｃ）又は（ｄ）との反応モル比も特に限定されないが、（ｂ）／（ｃ）又は（ｄ）は、通常９〜０．４であり、好ましくは３〜０．５である。（ａ）と（ｂ）の反応モル比が上記の範囲であると、（ａ）と（ｂ）から得られるエステル化反応物にカルボキシル基末端が存在することになり、さらに、（ｂ）と（ｃ）、それぞれの反応モル比がこの範囲であると、前記（ａ）と（ｂ）から得られるエステル化反応物のカルボキシル基末端に（ｃ）又は（ｄ）がエステル化されることになるため、平滑性と耐摩耗性に優れたポリエーテルポリエステル化合物（Ａ）を得ることができる。
【００２６】
ポリエーテルポリエステル化合物（Ａ）は、使用するポリエーテルジオール化合物（ａ）の分子量および（ａ）と（ｂ）との反応モル比によって、種々の粘度を有するものができる。通常、（Ａ）の２５℃における粘度は１Ｐａ・ｓ以上、好ましくは１．５〜１００Ｐａ・ｓである。（Ａ）の粘度がこの範囲内にあると、平滑性および耐摩耗性に優れる。
【００２７】
ポリエーテルポリエステル化合物（Ａ）の具体的な例としては、以下のような化合物が挙げられる。
（１）ポリエーテルジオール化合物（ａ）として、プロピレンオキサイド重合体（分子量＝８００〜６，０００）、二塩基酸（ｂ）として直鎖脂肪族ジカルボン酸、１価アルコールのＡＯ付加物（ｄ）として脂肪族アルコールのＡＯ付加物を使用して合成されたポリエーテルポリエステル化合物（例えば、分子量２，０００のプロピレンオキサイド重合体ジオールをアジピン酸と反応させた後、さらにイソオクチルアルコールのＰＯ５モル付加物を反応させて得られるポリエーテルポリエステルなど）。
【００２８】
（２）ポリエーテルジオール化合物（ａ）として、ＥＯ／ＰＯランダム共重合体（ＥＯ／ＰＯのモル比＝１．３〜０．１、分子量＝６００〜６，０００）、二塩基酸（ｂ）として分岐脂肪族ジカルボン酸、１価アルコール（ｃ）として脂肪族アルコールを使用して合成されたポリエーテルポリエステル化合物（例えば、ＥＯ／ＰＯモル比＝０．５で分子量３，０００のランダム共重合体ジオールと３，３−ジメチルペンタン二酸、イソオクチルアルコールを同時に反応させて得られるポリエーテルポリエステルなど）。
【００２９】
（３）ポリエーテルジオール化合物（ａ）として、ＴＨＦ／ＥＯ／ＰＯランダム共重合体[ＴＨＦ／（ＥＯ＋ＰＯ）のモル比＝１．２〜０．１（ＥＯ／ＰＯのモル比＝０．２）分子量＝６００〜６，０００]、二塩基酸（ｂ）として直鎖脂肪族ジカルボン酸、１価アルコールのアルキレンオキサイド付加物（ｄ）としてブチルアルコールのＥＯ／ＰＯランダム付加物を使用して合成されたポリエーテルポリエステル化合物[例えば、ＴＨＦ／（ＥＯ＋ＰＯ）モル比＝０．２（ＥＯ／ＰＯのモル比＝０．２）で分子量４，０００のランダム共重合体ジオールをマレイン酸と反応させた後、ブチルアルコールＥＯ５モルＰＯ５モルランダム付加物をさらに反応させて得られるポリエーテルポリエステルなど]。
【００３０】
本発明の処理剤は、通常、編み上げたシートベルトウェビングを処理するのに使用されるが、それ以外に、シートベルト用原糸を製造する製糸工程において付与してもよい。処理剤を付与する方法、条件は限定されないが、例えば、シートベルトウェビングに付与する場合には、本発明の処理剤を含む処理浴でパディング法によって処理する方法や、ウェビング表面に液を吹き付ける等の任意の方法で付与することができるが、ウェビングを染色する場合には染色後に付与することが好ましい。一方、予め、シートベルト用原糸を製造する製糸工程においてこの処理剤を原糸に付与する場合には、製糸工程における巻き取り直前の付与が好ましいが、巻き取られる原糸に所望量を付着させることができるならば紡糸油剤として付与することもできる。原糸への付与には、ローラー給油やガイド給油などの方法を用いることができる。また、これらウェビングや原糸は、原着繊維から構成されていてもよい。この原着繊維は、カーボンブラックおよびフタロシアニンブルーベンガラなどの顔料が混合された通常の樹脂から、通常の方法によって製糸して得られるものである。
【００３１】
（Ａ）は、エマルションとして水に乳化あるいは分散させて処理することが好ましい。乳化あるいは分散の方法は限定されず、公知の方法が適用できる。例えば、必要量の水を攪拌しながら（Ａ）を投入し乳化するといった方法が使用できる。乳化温度は、通常５〜５０℃である。処理剤濃度は、処理剤全体の有効濃度として、０．０１〜１０重量％であることが好ましく、０．１〜９重量％であることがより好ましく、０．５〜８重量％であることが最も好ましい。また、本発明の処理剤の処理後に、４０〜２２０℃で乾燥させる工程を通過させることが好ましく、５０〜２１０℃で乾燥させることがより好ましい。
【００３２】
本発明の処理剤による処理方法において、性能を妨げない範囲内で、ポリエーテルポリエステル化合物（Ａ）以外の公知のその他の成分（Ｂ）を使用してもよい。その他の成分（Ｂ）を使用する場合には、同浴で同時に処理してもよいが、物理的に２つ以上の浴を分け、（Ａ）だけで処理した後に、あらためてその他の成分（Ｂ）で再処理してもよい。
【００３３】
その他の成分（Ｂ）としては、以下のような成分が挙げられる。平滑剤｛（ア）〜（エ）｝、乳化剤｛（オ）〜（キ）｝、制電剤｛（ク）、（ケ）｝、酸化防止剤｛（コ）、（サ）｝、紫外線吸収剤｛（シ）、（ス）｝、ＰＨ調整剤｛（セ）、（ソ）｝など。なお、これらは２種以上を併用して使用しても良い。また、これら（Ｂ）の含有量は、油剤の全重量に基づいて、通常０又は０．００１〜７０重量％、好ましくは０又は０．０１〜５０重量％、さらに好ましくは０又は０．１〜４０重量％である。（ア）〜（ソ）の具体的な例を以下に示す。
【００３４】
（ア）鉱物油（例えば、２５℃における動粘度が０．５〜５００ｃＳｔである精製スピンドル油および流動パラフィンなど）。
（イ）動植物油（例えば、牛脂、マッコウ鯨油、ヤシ油およびヒマシ油など）。
（ウ）炭素数８〜３２の脂肪酸と炭素数４〜３２のアルコールからなる合成脂肪酸エステル（例えば、イソステアリルラウレート、オレイルオレエートおよびジオレイルアジペートなど）。
（エ）炭素数４〜３２の高級アルコールのアルキレンオキサイド（ＡＯ）１〜１０モル付加物と炭素数８〜３２の脂肪酸とからなるアルキルエーテルエステル（例えば、ラウリルアルコールのＥＯ５モルＰＯ４モル付加物ラウレートおよびイソステアリルアルコールのＥＯ４モルＰＯ５モル付加物アジペートなど）。
【００３５】
（オ）炭素数１〜３２の高級アルコールの炭素数２〜４のＡＯ付加物（例えば、付加モル数１〜１００）[例えば、ブタノールのＥＯ／ＰＯランダム付加物（分子量５００〜１０，０００）、オクチルアルコールのＥＯおよび／またはＰＯ付加物（分子量３００〜１０，０００）、ステアリルアルコールのＥＯおよび／またはＰＯ付加物（分子量５００〜１０，０００）など]。
（カ）炭素数２〜６の多価アルコールと炭素数８〜３２の脂肪酸とからなるエステルの炭素数２〜４のＡＯ付加物（例えば、付加モル数１〜１００）（硬化ヒマシ油のＥＯ２０モル付加物、ソルビタントリオレエートのＥＯ２０モル付加物など）。
（キ）炭素数６〜３２のアルキルアミン及びこれらの炭素数２〜４のＡＯ付加物（付加モル数１〜４０）（例えば、トリエチルアミン、ラウリルアミンのＥＯ１モル付加物、ステアリルアミンのＥＯ７モル付加物など）。
【００３６】
（ク）炭素数８〜３２の脂肪酸石鹸（対イオンは、例えばナトリウム、カリウム、アンモニアなど）（例えば、オレイン酸カリウム石鹸およびヒマシ油ナトリウム石鹸など）。
（ケ）炭素数８〜３２のイミダゾリン系添加剤化合物（例えば、ラウリルイミダゾリンおよびオレイルイミダゾリンなど）。
（コ）ヒンダードフェノール系酸化防止剤｛例えばトリエチレングリコール−ビス[３−（３−ｔ−ブチル−５−メチル−４−ヒドロキシフェニル）プロピオネート]など｝
（サ）アミン系酸化防止剤[２，４−ビス−（ｎ−オクチルチオ）−６−（４−ヒドロキシ−３，５−ジ−ｔ−ブチルアニリノ）−１，３，５−トリアジンなど]。
【００３７】
（シ）ベンゾトリアゾール系紫外線吸収剤[２−（３，５−ジ−ｔ−アミル−２−ヒドロキシフェニル）ベンゾトリアゾールなど]。
（ス）ヒンダードアミン系紫外線吸収剤[ビス（２，２，６，６−テトラメチル−４−ピペリジル）セバケートなど]。
【００３８】
（セ）低級脂肪酸及びその誘導体（酢酸および乳酸など）。
（ソ）アンモニア；アルカリ金属の水酸化物（水酸化ナトリウムおよび水酸化カリウムなど）。
これらのうち、好ましいものは（オ）および（カ）である。
【００３９】
本発明の処理方法で処理されたシートベルトウェビングにおける、処理剤の付着量は特に限定されないが、ウェビング重量に対して０．０１〜８重量％であることが好ましく、０．０５〜７重量％であることがさらに好ましく、０．０８〜６重量％であることが最も好ましい。
【実施例】
【００４０】
以下、実施例及び比較例により本発明をさらに説明するが、本発明はこれらに限定されるものではない。以下、特に定めない限り、％は重量％、部は重量部を示す。
【００４１】
＜ポリエーテルジオール成分（ａ−１）の合成＞
撹拌羽根、温度計を備えた１リットルオートクレーブに、プロピレングリコール５０．４部を仕込み、触媒として水酸化カリウム５部を加え窒素置換後密閉する。１３０℃で２時間かけてＰＯ４５５部とＥＯ１４８部の混合物を滴下し（ＰＯとＥＯのモル比＝７０：３０）、１３０℃で２時間重合させＰＯとＥＯのランダム共重合体であるポリエーテルジオール成分（ａ−１）６５４部を得た。（ａ−１）の数平均分子量は１，０００であった。
【００４２】
＜ポリエーテルポリエステル化合物（Ａ−１）の合成＞
撹拌羽根、温度計、窒素導入管を備えた１リットルの四つ口コルベンに、前記のポリエーテルジオール成分（ａ−１）１８９部、二塩基酸としてアジピン酸（ｂ−１）５５部、１価アルコールのアルキレンオキサイド付加物成分としてブチルアルコールＥＯ９モルＰＯ７モルランダム付加物（ｃ−１）３５６部を仕込み[モル比（ａ−１）：（ｂ−１）：（c−1）＝１：２．０：２．２]、触媒としてパラトルエンスルホン酸１．５部を加え窒素気流下、１５０℃で１５時間反応させ、本発明のポリエーテルポリエステル化合物（Ａ−１）６００部を得た。（Ａ−１）の数平均分子量は、３，５００であった。
【００４３】
＜ポリエーテルジオール成分（ａ−２）の合成＞
（ａ−１）の合成と同様にして、１，４−ブタンジオール２２．５部、ＴＨＦ７７．５部を仕込み、三フッ化ホウ素テトラヒドロフラン錯体５部を加え、４０℃で３時間かけてＰＯ４００部を滴下し（ＴＨＦとＰＯのモル比＝１７：８３）、４０℃で３時間重合させＴＨＦとＰＯのランダム共重合体であるポリエーテルジオール成分（ａ−２）５００部を得た。（ａ−２）の数平均分子量は２，０００であった。
【００４４】
＜ポリエーテルポリエステル化合物（Ａ−２）の合成＞
（Ａ−１）の合成と同様にして、前記のポリエーテルジオール成分（ａ−２）３８０重量部、アジピン酸（ｂ−１）４１．５重量部、ブチルアルコールＥＯ９モルＰＯ７モルランダム付加物（ｃ−１）１７９重量部を仕込み[モル比（ａ−２）：（ｂ−１）：（ｃ−１）＝２：３：２．２]、触媒としてパラトルエンスルホン酸１．６重量部を加え窒素気流下、１５０℃で１５時間反応させ、本発明のポリエーテルポリエステル化合物（Ａ−２）６００部を得た。（Ａ−２）の数平均分子量は、６，５００であった。
【００４５】
＜ポリエーテルジオール成分（ａ−３）の合成＞
（ａ−１）の合成と同様にして、プロピレングリコール１３部、水酸化カリウム５部を仕込み、１２０℃で４時間かけてＰＯ４８７部を滴下し、１４０℃で２時間重合させＰＯ重合体であるポリエーテルジオール成分（a−３）５００部を得た。（ａ−３）の数平均分子量は３，０００であった。
＜ポリエーテルポリエステル化合物（Ａ−３）の合成＞
（Ａ−１）の合成と同様にして、前記のポリエーテルジオール成分（ａ−３）４２０部、セバシン酸（ｂ−２）３６．５部、イソステアリルアルコールＰＯ８モルＥＯ５モルランダム付加物（ｃ−２）１４５部を仕込み[モル比（ａ−３）：（ｂ−２）：（ｃ−２）＝２：３：２．２]、触媒としてパラトルエンスルホン酸１．４重量部を加え窒素気流下、１５０℃で１４時間反応させ、本発明のポリエーテルポリエステル化合物（Ａ−３）６００部を得た。（Ａ−３）の数平均分子量は、９，０００であった。
【００４６】
＜ポリエーテルジオール成分（ａ’−１）の合成＞
撹拌羽根、温度計を備えた１リットルオートクレーブに、１，４−ブタンジオール２３部、ＴＨＦ７７部を仕込み、三フッ化ホウ素テトラヒドロフラン錯体５部を加え、４０℃で３時間かけてＴＨＦ４００部を滴下し、４０℃で３時間重合させＴＨＦ重合体であるポリエーテルジオール成分（ａ’−１）５００部を得た。（ａ’−１）の数平均分子量は２，０００であった。
【００４７】
＜ポリエーテルポリエステル化合物（Ａ’−１）の合成＞
撹拌羽根、温度計、窒素導入管を備えた１リットルの四つ口コルベンに、前記のポリエーテルジオール成分（ａ’−１）５１６部、アジピン酸（ｂ−１）１９部、オレイン酸（ｃ’−１）６６部を仕込み[モル比（ａ’−１）：（ｂ−１）：（ｃ’−１）＝２：１：１．８]、触媒としてパラトルエンスルホン酸１．６部を加え窒素気流下、１５０℃で１５時間反応させ、ポリエーテルポリエステル化合物（Ａ’−１）を得た。（Ａ’−１）の数平均分子量は、５，０００であった。
【００４８】
実施例１〜４および比較例１〜４
以上のようにして合成した本発明のポリエーテルポリエステル化合物（Ａ−１）〜（Ａ−３）および比較のためのポリエーテルポリエステル化合物（Ａ’−１）を使って、表１に示す重量部で配合し、本発明の処理剤（実施例１〜４）および比較の処理剤（比較例１〜４）を作成した。
【００４９】
【表１】
2009114614.tif 000002
【００５０】
なお、表１に記載した処理剤成分の各記号は下記に示す化合物を表すものである。
【００５１】
（Ｂ−１）：ジメチルポリシロキサン（粘度３５０ｃＳｔ）
（Ｂ−２）：ジメチルポリシロキサン（粘度１，０００ｃＳｔ）
（Ｃ−１）：イソオクチルアルコールＰＯ・ＥＯランダム付加物
［分子量１，５００；ＰＯ／ＥＯ＝５０／５０（重量比）］
（Ｃ−２）：イソステアリルアルコールＰＯ／ＥＯランダム付加物
［分子量２，０００；ＰＯ／ＥＯ＝６０／４０（重量比）］
【００５２】
各々の実施例および比較例の処理剤を用いて、以下の方法でシートベルトウェビングに処理を行った。
＜シートベルトウェビングの処理方法＞
各実施例および比較例の処理剤を配合し、所定量の水を攪拌しながら徐々に処理剤を投入し、有効成分濃度２％エマルションとし、ポリエステル繊維製のシートベルトウェビング（黒染色済）に、パディング法にて処理剤を浸漬処理（絞り率５０％）した。浸漬後、１６０℃で３分間乾燥させ、各処理剤が１％付着した処理済みウェビングを得た。
【００５３】
本発明の実施例の処理剤１〜４および比較例の処理剤１〜４について、２５℃および−２０℃の平滑性、耐摩耗性、−２０℃の処理剤の外観をそれぞれ以下の方法で評価した。これらの結果を表２に示す。
【００５４】
【表２】
2009114614.tif 000003
【００５５】
＜２５℃の平滑性の評価方法＞
２５℃に温度調節された測定室に予め放置しておいた処理済みのシートベルトウェビング（長さ１ｍ）の一端に、６００ｇの荷重をセットし、その中間部分に車両用スルーを通し、スルーと角度２０°で接触させ、荷重をセットした端と反対側の端にロードセル（１０ｋｇｆ）をセットする。ロードセルを２００ｍｍ／分の割合で移動させ、荷重を引き上げる際の張力（Ｆ１）および荷重を元に戻す際の張力（Ｆ２）を測定した。平滑性（％）は、下記数式（１）から算出する。値が大きいほど、平滑性に優れる。
【００５６】
【数１】
2009114614.tif 000004
【００５７】
＜−２０℃の平滑性の評価方法＞
処理済みのシートベルトウェビング（長さ１ｍ）を予め−２０℃の冷凍庫に１日放置した後、上記と同様の方法で測定する。
【００５８】
＜摩耗後の平滑性の評価方法＞
シートベルトウェビング（長さ１ｍ）を、６ナイロン棒（直径１５ｍｍ）を摩擦体として６００ｇの荷重をかけて往復４００回移動させ、ウェビング表面を摩耗させる。摩耗後に上記と同様の方法で、平滑性を測定する。数値が大きいほど、耐摩耗性に優れる。
【００５９】
＜−２０℃での処理剤の外観＞
外観が「−２０℃で液状」であるか否かの判断は、以下の方法で確認する。
（１）直径が約２．５ｃｍの透明ガラスのサンプル管に、深さが１０ｍｍになるように処理剤を入れ、これを密栓状態で−２０℃の冷凍庫に２４時間放置する。
（２）直径が約１ｃｍのステンレス製の金属球も、予め−２０℃の冷凍庫で放置する。
（３）サンプル管の液面に金属球を静かに置き、５分後に、液面から金属球の下部が沈んだ深さを測定する。
【００６０】
表２には、上記方法で測定した時の金属球の沈む深さを示した。
○：金属球が１０ｍｍ（底）〜８ｍｍまで沈む
△：金属球の沈む深さが８ｍｍ未満
×：金属球が全く沈まない
【００６１】
表２の評価結果から明らかなように、本発明の処理剤を用いて処理したシートベルトウェビングは、２５℃および−２０℃での平滑性に優れ、耐摩耗性にも優れている。それに対し、従来のポリエーテルポリエステル化合物は、単独では−２０℃での平滑性が悪く、シリコーンオイルを併用すると、−２０℃での平滑性は比較的良くなるが、耐摩耗性が悪くなる。
【産業上の利用可能性】
【００６２】
本発明の処理剤はシートベルト用原糸に付与することもシートベルトウエビングに付与することも可能であって、該処理剤を付与したシートベルトウェビングは、室温及び低温下での平滑性、耐摩耗性が優れており、極寒地での使用に適し、かつ経年においてもその巻き取り装置への格納性が劣化せず、良好な使用感を与えることができる。従って、本発明の処理剤は自動車用シートベルトなどに使用されるシートベルトウェビングの処理剤として有用である。